(57)【要約】      （修正有）【課題】半導体基板と、Ｇｅを含む歪緩和バッファ層と、ＳｉＧｅを含む歪量子バリア層と、チャネル層とを備えるＦｉｎＦＥＴまたはプレーナ型ＦＥＴデバイスを提供する。【解決手段】歪量子バリア層は、歪緩和バッファ層とチャネル層との間に配置され、これら両方と物理的に接触する。歪緩和バッファ層、歪量子バリア層およびチャネル層の組成は、歪緩和バッファ層に対するチャネル層のバンドオフセットと歪量子バリア層のバンドオフセットが反対の符号を有するように選択され、これにより、ｎ型ＦＥＴデバイスについては伝導帯バンド構造において、ｐ型ＦＥＴデバイスについては価電子帯バンド構造において、それぞれ量子井戸効果が作り出され、チャネル内でのキャリア閉じ込めが向上するようにしている。【選択図】図７
2014045170.tif 000002
【特許請求の範囲】
【請求項１】
半導体基板（１）と、
Ｇｅを含む歪緩和バッファ層（２）と、
ＳｉＧｅを含む歪量子バリア層（４）と、
チャネル層（５）とを備え、
歪量子バリア層（４）は、歪緩和バッファ層（２）とチャネル層（５）との間に配置され、これら両方と物理的に接触し、
歪緩和バッファ層（２）、歪量子バリア層（４）およびチャネル層（５）の組成は、歪緩和バッファ層（２）に対するチャネル層（５）のバンドオフセットと歪量子バリア層（４）のバンドオフセットが反対の符号を有するように選択され、これにより、ｎ型ＦｉｎＦＥＴデバイスについては伝導帯バンド構造において、ｐ型ＦｉｎＦＥＴデバイスについては価電子帯バンド構造において、それぞれ量子井戸効果が作り出され、チャネル内でのキャリア閉じ込めが向上するようにした、ＦｉｎＦＥＴデバイス。
【請求項２】
チャネル層（５）は、Ｇｅを含む、請求項１に記載のＦｉｎＦＥＴデバイス。
【請求項３】
ｎ型ＦｉｎＦＥＴであって、
歪緩和バッファ層（２）、歪量子バリア層（４）およびチャネル層（５）の組成は、歪量子バリア層（４）とチャネル層（５）との間に、少なくとも約０．４％の格子定数不整合度が存在するように選択された、請求項２に記載のＦｉｎＦＥＴデバイス。
【請求項４】
ｐ型ＦＥＴであって、
歪緩和バッファ層（２）、歪量子バリア層（４）およびチャネル層（５）の組成は、歪量子バリア層（４）が歪緩和バッファ層（２）よりも少量のＧｅを含むように選択された、請求項２に記載のＦｉｎＦＥＴデバイス。
【請求項５】
歪緩和バッファ層（２）および／またはチャネル層（５）は、さらにＳｉを含む、請求項１〜４のいずれか１項に記載のＦｉｎＦＥＴデバイス。
【請求項６】
歪緩和バッファ層（２）および／またはチャネル層（５）は、さらにＳｎを含む、請求項１〜５のいずれか１項に記載のＦｉｎＦＥＴデバイス。
【請求項７】
ｎ型ＦＥＴであって、
チャネル層（５）は、Ｓｉからなる、請求項１に記載のＦｉｎＦＥＴデバイス。
【請求項８】
歪緩和バッファ層（２）、歪量子バリア層（４）およびチャネル層（５）の組成は、歪量子バリア層（４）が歪緩和バッファ層（２）よりも多量のＧｅを含むように選択された、請求項７に記載のＦｉｎＦＥＴデバイス。
【請求項９】
歪量子バリア層（４）は、約３ｎｍから約３０ｎｍの厚さを有する、請求項１〜８のいずれか１項に記載のＦｉｎＦＥＴデバイス。
【請求項１０】
半導体基板（１）と、
Ｇｅを含む歪緩和バッファ層（２）と、
ＳｉＧｅを含む歪量子バリア層（４）と、
Ｇｅを含むチャネル層（５）とを備え、
歪量子バリア層（４）は、歪緩和バッファ層（２）とチャネル層（５）との間に配置され、これら両方と物理的に接触し、
歪緩和バッファ層（２）、歪量子バリア層（４）およびチャネル層（５）の組成は、歪緩和バッファ層（２）に対するチャネル層（５）のバンドオフセットと歪量子バリア層（４）のバンドオフセットが反対の符号を有するように選択され、これにより、ｎ型ＦＥＴデバイスについては伝導帯バンド構造において、ｐ型ＦＥＴデバイスについては価電子帯バンド構造において、それぞれ量子井戸効果が作り出され、チャネル内でのキャリア閉じ込めが向上するようにした、プレーナ型ＦＥＴデバイス。
【請求項１１】
ｎ型ＦＥＴであって、
歪緩和バッファ層（２）、歪量子バリア層（４）およびチャネル層（５）の組成は、歪量子バリア層（４）とチャネル層（５）との間に、少なくとも約０．４％の格子定数不整合度が存在するように選択された、請求項１０に記載のプレーナ型ＦＥＴデバイス。
【請求項１２】
歪緩和バッファ層（２）および／またはチャネル層（５）は、さらにＳｉを含む、請求項１０または１１に記載のプレーナ型ＦＥＴデバイス。
【請求項１３】
歪緩和バッファ層（２）および／またはチャネル層（５）は、さらにＳｎを含む、請求項１０または１１に記載のプレーナ型ＦＥＴデバイス。
【請求項１４】
ｐ型ＦＥＴであって、
歪緩和バッファ層（２）、歪量子バリア層（４）およびチャネル層（５）の組成は、歪量子バリア層（４）が歪緩和バッファ層（２）よりも少量のＧｅを含むように選択された、請求項１０に記載のプレーナ型ＦＥＴデバイス。
【請求項１５】
歪量子バリア層（４）は、約３ｎｍから約３０ｎｍの厚さを有する、請求項１０〜１４のいずれか１項に記載のプレーナ型ＦＥＴデバイス。
【発明の詳細な説明】
【背景技術】
【０００１】
ＦｉｎＦＥＴとプレーナ型ＦＥＴデバイスの更なる性能向上のために種々のオプションが検討されている。その中でも、従来のチャネル材料（Ｓｉ）を交換して、あるいはチャネル応力(channel stress)を使用して移動度を向上させることが、当技術分野における解決手段として知られている。例えば文献（Eneman et. al. at IEEE International Electron Device Meeting p. 131 (2012)）に示されているように、歪緩和バッファの上の歪ＳｉＧｅチャネルのヘテロ構造は、歪みに起因して効果的な移動度の向上を提供できる。
【発明の概要】
【発明が解決しようとする課題】
【０００２】
しかし、このような方法は、不要な接合リークや悪化した(deteriorated)短チャネル効果のような重大な欠点を有することが多い。
【課題を解決するための手段】
【０００３】
本発明は、半導体基板と、Ｇｅを含む歪緩和バッファ(strain-relaxed buffer)層と、ＳｉＧｅを含む歪量子バリア(strained quantum barrier)層と、チャネル層とを備え、歪量子バリア層は、歪緩和バッファ層とチャネル層との間に配置され、これら両方と物理的に接触するようにしたＦｉｎＦＥＴデバイスまたはプレーナ型ＦＥＴデバイスに関する。歪緩和バッファ層、歪量子バリア層およびチャネル層の組成は、歪緩和バッファ層に対するチャネル層のバンドオフセットと歪量子バリア層のバンドオフセットが反対の符号を有するように選択され、これにより、ｎ型デバイスについてはチャネルと量子バリア層との間に伝導帯バンドオフセット(conduction band offset)を作り出すことにより伝導帯バンド構造において、ｐ型デバイスについてはチャネルと量子バリア層との間に価電子帯バンドオフセット(valence band offset)を作り出すことにより価電子帯バンド構造において、それぞれ量子井戸効果が作り出され、チャネル内でのキャリア閉じ込めが向上するようにしている。
【０００４】
さらに、本発明は、添付の請求項に記載されているように、ＦｉｎＦＥＴデバイスまたはプレーナ型ＦＥＴデバイスに関する。
【図面の簡単な説明】
【０００５】
【図１Ａ】ＦｉｎＦＥＴデバイスについて、種々の組成のＳＲＢ層（または基板）とチャネル層について同等の(equal)伝導帯バンドオフセットの線（灰色領域での濃い線(dark line)）と、種々の組成のＳＲＢ層（または基板）と歪量子バリア（ＱＢ）層について同等の伝導帯バンドオフセットの線（白色領域での濃い線）を示す。
【図１Ｂ】図１ＡにＡ，Ｂ，Ｃ，Ｄで示す黒四角(full square)に対応する層のスタック(stack)を左側に示す。一方、図１Ａに白四角(open square)で示す、チャネルと下位層との間に追加の伝導帯バンドオフセットを導入する歪量子バリア層を備えた本発明に係るスタックを右側に示す。
【図２Ａ】ＦｉｎＦＥＴデバイスについて、種々の組成のＳＲＢ層（または基板）とチャネル層について同等の価電子帯バンドオフセットの線（灰色領域での濃い線）と、種々の組成のＳＲＢ層（または基板）と歪量子バリア（ＱＢ）層について同等の価電子帯バンドオフセットの線（白色領域での濃い線）を示す。
【図２Ｂ】図２ＡにＡ，Ｂ，Ｃ，Ｄで示す黒四角に対応する層のスタックを左側に示す。一方、図１Ａに白四角で示す、チャネルと下位層との間に追加の価電子帯バンドオフセットを導入する歪量子バリア層を備えた本発明に係るスタックを右側に示す。
【図３】プレーナ型のｎ型ＦＥＴデバイスについて、種々の組成のＳＲＢ層（または基板）とチャネル層について同等の伝導帯バンドオフセットの線（灰色領域での濃い線）と、種々の組成のＳＲＢ層（または基板）と歪量子バリア（ＱＢ）層について同等の伝導帯バンドオフセットの線（白色領域での濃い線）を示す。
【図４】プレーナ型のｐ型ＦＥＴデバイスについて、種々の組成のＳＲＢ層（または基板）とチャネル層について同等の価電子帯バンドオフセットの線（灰色領域）と、種々の組成のＳＲＢ層（または基板）と歪量子バリア（ＱＢ）層について同等の価電子帯バンドオフセットの線（白色領域）を示す。
【図５】ＳｉチャネルとＳｉＧｅ５０％のチャネルについて、チャネルとＳＲＢとの間の伝導帯バンドオフセット対ＳＲＢ中のＧｅの割合を示す。
【図６】ＧｅチャネルとＳｉＧｅ５０％のチャネルについて、チャネルとＳＲＢとの間の価電子帯バンドオフセット対ＳＲＢ中のＧｅの割合を示す。
【図７】（Ａ）本発明の一実施形態に係るプレーナ型デバイスの、チャネルに沿った断面図を概略的に示す。（Ｂ）本発明の一実施形態に係るＦｉｎＦＥＴデバイスの、フィンと交差する断面図を概略的に示す。
【発明を実施するための形態】
【０００６】
すべての図面は、本開示の幾つかの態様および実施形態を説明することを意図している。記載した図面は、概略的に過ぎず、非限定的である。
【０００７】
本発明は、量子井戸閉じ込めのための歪み層を有するデバイスおよびその製造方法に関する。本発明のデバイスは、１０ｎｍノードのＦｉｎＦＥＴについて改善した性能を有する。
【０００８】
チャネルがＳＲＢの上に直接に成長した従来の層スタックでは、チャネル応力（チャネル移動度を決定する）と、チャネルと下位層との間のバンドオフセット（ＭＯＳＦＥＴの静電制御を決定する）との両方が、チャネルとＳＲＢの組成で決定される。このアプローチの１つの欠点は、大きい歪みは高い移動度とバンドオフセットの両方にとって有用であるが、大きすぎる歪みは欠陥の形成と緩和につながることである。
【０００９】
本開示のデバイスは、少なくとも上記課題を解決し、チャネル内での欠陥の形成と緩和につながる可能性のあるレベルまで歪みを増加させることなくバンドオフセットを増加させることができる。本発明に開示されているように、量子バリア層を導入することによって、両パラメータは分離される。すなわち、チャネル応力はチャネルとＳＲＢについての組成の選択によって決定され、一方チャネルと下位層との間のバンドオフセットは、チャネルと量子バリア層についての組成の選択によって決定される。それゆえ、このスタックは、チャネル応力とバンドオフセットの分離した最適化を可能にする。
【００１０】
バルクシリコンのＦｉｎＦＥＴをスケーリングすることは、グラウンド平面(ground-plane)で増え続けるドーピングレベルを必要とする一方、ヘテロ接合の使用は、静電気を改善するための代替手段を提供する。確かに、シミュレーションは、１０ｎｍノードのＦｉｎＦＥＴについて、ドレイン誘起バリア低下(Drain-induced barrier lowering:ＤＩＢＬ)とサブスレッショルドスロープを大きく向上させるのに２００ｍｅＶのバンドオフセットが充分であり、より大きいバンドオフセットについては少ししか改善しないことを示している。
【００１１】
本発明の第１の態様では、半導体基板と、歪緩和バッファ（ＳＲＢ）層と、歪量子バリア（ＳＱＢ）層と、チャネル層とを備え、歪量子バリア層は、歪緩和バッファ層とチャネル層との間に配置され、これら両方と物理的に接触するようにしたＦｉｎＦＥＴデバイスが開示されている。歪緩和バッファ層、歪量子バリア層およびチャネル層の組成は、歪緩和バッファ層に対するチャネル層のバンドオフセットと歪量子バリア層のバンドオフセットが反対の符号を有するように選択され、これにより、ｎ型ＦｉｎＦＥＴデバイスについては伝導帯バンド構造において、ｐ型ＦｉｎＦＥＴデバイスについては価電子帯バンド構造において、それぞれ量子井戸効果が作り出され、チャネル内でのキャリア閉じ込めが向上するようにしている。歪量子バリア層とチャネル層の両方が、歪緩和バッファに対して歪んでいる。
【００１２】
ＳｉＧｅヘテロ構造についての伝導帯バンドオフセットと価電子帯バンドオフセットは、以下で簡単に説明するモデルを使用して計算した。
【００１３】
まず、標準のトランジスタ方向(transistor orientation)ごとに、（１００）ウエハでの＜０１１＞方向に沿って歪みテンソルε’を計算する。大面積の(wide)プレーナ型ＦＥＴの場合、ＳＲＢの上の歪みチャネルは２軸応力下にあるが、ＦｉｎＦＥＴの場合、応力は事実上一軸である。その後、歪みテンソルε’は、半導体の主軸に沿って回転してεとなる。Ｓｉ１−ｘＧｅｘに関する文献(Van De Walle et al., Phys. Rev. B39, 1871(1989) and Galdin et al, Semicond. Sci. Technol. 15, 565 (2000))からのパラメータを用いて、チャネルとＳＲＢについてのバンドがεから計算される。
【００１４】
ｎ型ＦＥＴの場合の量子井戸は、負の伝導帯バンドオフセットΔＥＣ ＝ ＥＣ,ｃｈａｎｎｅｌ−ＥＣ,ＳＲＢに対応し、一方ｐ型ＦＥＴは、正の価電子帯バンドオフセットΔＥＶ ＝ ＥＶ,ｃｈａｎｎｅｌ−ＥＶ,ＳＲＢを必要とする。伝導帯バンドエネルギーでの歪み効果は、Ｓｉ１−ｘＧｅｘについてのΔとＬバンドも含み、変形ポテンシャル理論(deformation potential theory)を用いて計算される。価電子帯バンド構造は、文献(Van De Walle et al., Phys.Rev. B 39,1871 (1989))からのパラメータを使用する、すべての半導体についての理論(6-band k.p theory)により計算される。合金の場合の変形ポテンシャルが線形的に補完される。最適化されたゲートスタックの場合（０．７ｎｍのＣＥＴ）、ｎ型ＦＥＴとｐ型ＦＥＴについてそれぞれ＋０．２Ｖと−０．２ＶのＶＴターゲットを仮定して、仕事関数が見積もられる。
【００１５】
図１Ａは、ＦｉｎＦＥＴデバイスについて、種々の組成のＳＲＢ層（または基板）Ｓｉ１−ｙＧｅｙとチャネル層Ｓｉ１−ｘＧｅｘについて同等の伝導帯バンドオフセットの線（灰色領域での濃い線）と、種々の組成のＳＲＢ層（または基板）Ｓｉ１−ｙＧｅｙと歪量子バリア（ＱＢ）層Ｓｉ１−ｘＧｅｘについて同等の伝導帯バンドオフセットの線（白色領域での濃い線）を示す。
【００１６】
図１Ｂでは、図１ＡにＡ，Ｂ，Ｃ，Ｄで示す黒四角に対応する層のスタックを左側に示す。一方、図１Ａに白四角で示す、チャネルと下位層との間に追加の伝導帯バンドオフセットを導入する歪量子バリア（ＳＱＢまたはＱＢ）層を備えた本発明に係るスタックを右側に示す。
【００１７】
図１Ｂから、種々の例についてまとめることができる。
【００１８】
（ｉ）初期のスタック（ＳｉＧｅ４０％からなるＳＲＢの上にＳｉチャネル）についての−２００ｍｅＶと歪量子バリア層により導入される−６０ｍｅＶとからなる−２６０ｍｅＶの増強された伝導帯バンドオフセット。最終的なスタックは、ＳｉＧｅ４０％からなるＳＲＢと、ＳｉＧｅ８０％からなるＱＢ層と、Ｓｉからなるチャネル層とで構成される。
【００１９】
（ｉｉ）初期のスタック（ＳｉＧｅ２５％からなるＳＲＢの上にＳｉチャネル）についての−１２０ｍｅＶと歪量子バリア層により導入される−９０ｍｅＶとからなる−２１０ｍｅＶの増強された伝導帯バンドオフセット。最終的なスタックは、ＳｉＧｅ２５％からなるＳＲＢと、ＳｉＧｅ７５％からなるＱＢ層と、Ｓｉからなるチャネル層とで構成される。
【００２０】
（ｉｉｉ）初期のスタック（Ｓｉ基板の上にＳｉチャネル）についての０ｍｅＶと歪量子バリア層により導入される−１００ｍｅＶとからなる−１００ｍｅＶの増強された伝導帯バンドオフセット。最終的なスタックは、Ｓｉ基板と、ＳｉＧｅ５０％からなるＱＢ層と、Ｓｉからなるチャネル層とで構成される。
【００２１】
（ｉｖ）初期のスタック（ＧｅからなるＳＲＢの上にＧｅチャネル）についての０ｍｅＶと歪量子バリア層により導入される−７０ｍｅＶとからなる−７０ｍｅＶの増強された伝導帯バンドフセット。最終的なスタックは、ＧｅからなるＳＲＢと、ＳｉＧｅ８０％からなるＱＢ層と、Ｇｅからなるチャネル層とで構成される。
【００２２】
図２Ａは、ＦｉｎＦＥＴデバイスについて、種々の組成のＳＲＢ層（または基板）Ｓｉ１−ｙＧｅｙとチャネル層Ｓｉ１−ｘＧｅｘについて同等の価電子帯バンドオフセットの線（灰色領域での濃い線）と、種々の組成のＳＲＢ層（または基板）Ｓｉ１−ｙＧｅｙと歪量子バリア（ＱＢ）層Ｓｉ１−ｘＧｅｘについて同等の価電子帯バンドオフセットの線（白色領域での濃い線）を示す。
【００２３】
図２Ｂでは、図２ＡにＡ，Ｂ，Ｃ，Ｄで示す黒四角に対応する層のスタックを左側に示す。一方、図１Ａに白四角で示す、チャネルと下位層との間に追加の価電子帯バンドオフセットを導入する歪量子バリア層を備えた本発明に係るスタックを右側に示す。
【００２４】
図２Ｂから、種々の例についてまとめることができる。
【００２５】
（ｉ）初期のスタック（ＧｅからなるＳＲＢの上にＧｅチャネル）についての０ｍｅＶと歪量子バリア層により導入される＋１５０ｍｅＶとからなる＋１５０ｍｅＶの増強された価電子帯バンドオフセット。最終的なスタックは、ＧｅからなるＳＲＢと、ＳｉＧｅ５０％からなるＱＢ層と、Ｇｅからなるチャネル層とで構成される。
【００２６】
（ｉｉ）初期のスタック（Ｇｅ７５％からなるＳＲＢの上にＧｅチャネル）についての＋１７０ｍｅＶと歪量子バリア層により導入される＋１８０ｍｅＶとからなる＋３５０ｍｅＶの増強された価電子帯バンドオフセット。最終的なスタックは、Ｇｅ７５％からなるＳＲＢと、ＳｉＧｅ２５％からなるＱＢ層と、Ｇｅからなるチャネル層とで構成される。
【００２７】
（ｉｉｉ）初期のスタック（ＳｉＧｅ４０％からなるＳＲＢの上にＳｉＧｅ８０％からなるチャネル）についての＋２５０ｍｅＶと歪量子バリア層により導入される＋１７０ｍｅＶとからなる＋４２０ｍｅＶの増強された価電子帯バンドオフセット。最終的なスタックは、ＳｉＧｅ４０％からなるＳＲＢと、ＳｉからなるＱＢ層と、ＳｉＧｅ８０％からなるチャネル層とで構成される。
【００２８】
（ｉｖ）この例は、そのモデルによれば、＋２５０ｍｅＶの価電子帯バンドオフセットを有する初期のスタック（Ｓｉ基板の上にＳｉＧｅ４０％からなるチャネル）についてどのＱＢソリューション(solution)も利用可能でないような状況に対応する。
【００２９】
第１の態様の実施形態で、半導体基板は、ＩＶ族半導体材料を含む／からなる。
【００３０】
第１の態様の別の実施形態で、歪緩和バッファ層は、Ｇｅと、ＳｉＧｅを含む歪量子バリア層とを含む。
【００３１】
第１の態様の更なる実施形態で、ＦｉｎＦＥＴデバイスのチャネルは、Ｇｅを含む。
【００３２】
デバイスがｎ型ＦｉｎＦＥＴであり、チャネル層がＧｅを含む第１の例で、歪緩和バッファ層、歪量子バリア層およびチャネル層の組成は、歪量子バリア層とチャネル層との間に少なくとも約０．４％の格子定数不整合度(lattice constant mismatch)が存在するように選択される。
【００３３】
第１の例のデバイスとその製造について、さらに詳細に説明する。スタック全体、すなわちＳＲＢ、ＳＱＢおよびチャネル層を１つのプロセス工程中でインサイチュ(in-situ)に成長させられることは、本発明の方法の利点である。
【００３４】
デバイスがｐ型ＦｉｎＦＥＴであり、チャネル層がＧｅを含む第２の例で、歪緩和バッファ層、歪量子バリア層およびチャネル層の組成は、歪量子バリア層が歪緩和バッファ層よりも少量のＧｅを含むように選択される。好ましくは、歪量子バリア層は、歪緩和バッファよりも１０％から７０％少ないＧｅを含む。歪量子バリア層は、量子井戸効果を達成するために、好ましくは歪緩和バッファよりも少なくとも１０％少ないＧｅを含む。歪量子バリア層は、量子井戸効果を達成するために、かつ、格子不整合に起因する欠陥を導入することがないように、最大で約７０％少ないＧｅを含む。
【００３５】
さらに、第１の例または第２の例に関する第１の態様の実施形態で、歪緩和バッファ層とチャネル層の少なくとも一方は、Ｓｉを含んでもよい。したがって、ＳＲＢ層とチャネル層の少なくとも一方または両方がＳｉＧｅを含む。好ましくは、ＳＲＢ層とチャネル層の少なくとも一方または両方がＳｉＧｅからなる。
【００３６】
あるいは、第１の例または第２の例に関する第１の態様の実施形態で、歪緩和バッファ層とチャネル層の少なくとも一方は、さらにＳｎを含んでもよい。したがって、ＳＲＢ層とチャネル層の少なくとも一方または両方がＧｅＳｎを含む。好ましくは、ＳＲＢ層とチャネル層の少なくとも一方または両方がＧｅＳｎからなる。
【００３７】
さらに、歪緩和バッファ層がＧｅを含み、歪量子バリア層がＳｉＧｅを含む第１の態様の他の実施形態で、ＦｉｎＦＥＴデバイスのチャネルはＳｉからなる。
【００３８】
デバイスがｎ型ＦｉｎＦＥＴであり、チャネル層がＳｉからなる第１の態様の第３の例で、歪緩和バッファ層、歪量子バリア層およびチャネル層の組成は、歪量子バリア層が歪緩和バッファよりも多量のＧｅを含むように選択される。好ましくは、歪量子バリア層は、歪緩和バッファよりも１０％から７０％多くＧｅを含む。歪量子バリア層は、量子井戸効果を達成するために、好ましくは歪緩和バッファよりも少なくとも１０％多くＧｅを含む。歪量子バリア層は、量子井戸効果を達成するために、かつ、格子不整合に起因する欠陥を導入することがないように、最大で約７０％多くＧｅを含む。
【００３９】
第１、第２または第３の例に関する第１の態様の別の実施形態で、ＦｉｎＦＥＴデバイスの一部である歪量子バリア層は、３ｎｍから３０ｎｍ、より好ましくは５ｎｍから２０ｎｍの厚さを有する。
【００４０】
本発明の第２の態様では、半導体基板と、歪緩和バッファ（ＳＲＢ）層と、歪量子バリア（ＳＱＢ）層と、チャネル層とを備え、歪量子バリア層は、歪緩和バッファ層とチャネル層との間に配置され、これら両方と物理的に接触するようにしたプレーナ型ＦＥＴデバイスが開示されている。歪緩和バッファ層、歪量子バリア層およびチャネル層の組成は、歪緩和バッファ層に対するチャネル層のバンドオフセットと歪量子バリア層のバンドオフセットが反対の符号を有するように選択され、これにより、ｎ型ＦＥＴデバイスについてはチャネルと量子バリア層との間に伝導帯バンドオフセットを作り出すことにより伝導帯バンド構造において、ｐ型ＦＥＴデバイスについてはチャネルと量子バリア層との間に価電子帯バンドオフセットを作り出すことにより価電子帯バンド構造において、それぞれ量子井戸効果が作り出され、チャネル内でのキャリア閉じ込めが向上するようにしている。歪量子バリア層とチャネル層の両方が、歪緩和バッファに対して歪んでいる。
【００４１】
第２の態様の実施形態で、半導体基板はＩＶ族半導体材料を含む／からなる。
【００４２】
第２の態様の実施形態で、歪緩和バッファ層はＧｅを含み、歪量子バリア層はＳｉＧｅを含む。さらに、第２の態様の実施形態で、チャネル層はＧｅを含む。
【００４３】
図３は、プレーナ型のｎ型ＦＥＴデバイスについて、種々の組成のＳＲＢ層（または基板）Ｓｉ１−ｙＧｅｙとチャネル層Ｓｉ１−ｘＧｅｘについて同等の伝導帯バンドオフセットの線（灰色領域での濃い線）と、種々の組成のＳＲＢ層（または基板）Ｓｉ１−ｙＧｅｙと歪量子バリア（ＱＢ）層Ｓｉ１−ｘＧｅｘについて同等の伝導帯バンドオフセットの線（白色領域での濃い線）を示す。
【００４４】
第２の態様の第４の例で、デバイスはｎ型のプレーナ型ＦＥＴであり、歪緩和バッファ層、歪量子バリア層およびチャネル層の組成は、歪量子バリア層とチャネル層との間に少なくとも約０．４％の格子定数不整合度が存在するように選択される。
【００４５】
また、第４の例に関する第２の態様の実施形態で、歪緩和バッファ層とチャネル層の少なくとも一方は、さらにＳｉを含んでもよい。したがって、ＳＲＢ層とチャネル層の少なくとも一方または両方がＳｉＧｅを含む。したがって、ＳＲＢ層とチャネル層の少なくとも一方または両方がＳｉＧｅからなる。
【００４６】
一方、第４の例に関する第２の態様の他の実施形態で、歪緩和バッファ層とチャネル層の少なくとも一方は、さらにＳｎを含んでもよい。したがって、ＳＲＢ層とチャネル層の少なくとも一方または両方がＧｅＳｎを含む。したがって、ＳＲＢ層とチャネル層の少なくとも一方または両方がＧｅＳｎからなる。
【００４７】
第４の例のデバイスとその製造について、さらに詳細に説明する。
【００４８】
図４は、プレーナ型のｐ型ＦＥＴデバイスについて、種々の組成のＳＲＢ層（または基板）Ｓｉ１−ｙＧｅｙとチャネル層Ｓｉ１−ｘＧｅｘとについて同等の価電子帯バンドオフセットの線（灰色領域での濃い線）と、種々の組成のＳＲＢ層（または基板）Ｓｉ１−ｙＧｅｙと歪量子バリア（ＱＢ）層Ｓｉ１−ｘＧｅｘとについて同等の価電子帯バンドオフセットの線（白色領域での濃い線）を示す。
【００４９】
第２の態様の第５の例で、デバイスはｐ型のプレーナ型ＦＥＴであり、歪緩和バッファ層、歪量子バリア層およびチャネル層の組成は、歪量子バリア層が歪緩和バッファよりも少量のＧｅを含むように選択される。好ましくは、歪量子バリア層は、歪緩和バッファよりも１０％から７０％少ないＧｅを含む。歪量子バリア層は、量子井戸効果を達成するために、好ましくは歪緩和バッファよりも少なくとも１０％少ないＧｅを含む。歪量子バリア層は、量子井戸効果を達成するために、かつ、格子不整合に起因する欠陥を導入することがないように、最大で約７０％少ないＧｅを含む。
【００５０】
第４または第５の例に関する第２の態様の別の実施形態では、プレーナ型ＦＥＴデバイスの一部である歪量子バリア層は、３ｎｍから３０ｎｍ、より好ましくは５ｎｍから２０ｎｍの厚さを有する。
【００５１】
ｎ型ＦｉｎＦＥＴの場合、プレーナ型のｎ型ＦＥＴの場合よりもオフセットが２５％小さい（図５に示すように）。例えば歪Ｓｉを用いたｎ型ＦＥＴにおける−２００ｍｅＶのオフセットは、プレーナ型の場合３１％のＧｅが必要であるのに対して、フィン型の場合３９％のＧｅが必要である。Ｇｅチャネルのｐ型ＦＥＴの場合、フィン型のΔＥＶはプレーナ型よりも１０％大きい（図６に示すように）。
【００５２】
第１の態様と第２の態様の特定の実施形態は、量子井戸閉じ込めのための歪み層を備えたｎ型ＦＥＴデバイスに関する。さらに、特定の実施形態は、従来のデバイスと比べて、向上したチャネル移動度およびオン電流を有し、かつ／または低減したリークを有するｎ型ＦＥＴデバイスに関する。
【００５３】
特定の実施形態で、ｎ型ＦＥＴデバイスは、Ｇｅリッチな(rich)チャネルと、シリコンゲルマニウム歪量子バリア層とを備える。
【００５４】
特定の実施形態は、量子井戸閉じ込めのための歪み層を備えたｎ型ＦＥＴデバイスを製造する方法に関する。
【００５５】
更なるｎ型ＦＥＴの性能向上のために、種々のオプションが検討されている。その１つは、従来のＳｉを用いたｎ型ＦＥＴにおけるチャネル材料としてのシリコンを、Ｓｎを添加した／添加しないゲルマニウムまたはゲルマニウムリッチなＳｉＧｅと置換することである。なぜなら、これらの材料の移動度はＳｉと比較して高いからである。一例では、シリコンウエハの上に成長した厚い（約２００ｎｍ）緩和ＳｉＧｅＳｎを含むスタックの上にトランジスタが形成される。
【００５６】
更なるｎ型ＦＥＴの性能向上のための別のオプションは、チャネル内で引張応力を作り出すことによって移動度を大きくすることである。これは、例えばＳｉ基板とチャネルとの間にＧｅＳｎ緩和バッファを形成することによって達成される。チャネルは、Ｇｅ、ＧｅリッチなＳｉＧｅまたはＳｉＧｅＳｎを含んでもよい。
【００５７】
しかし、上記の両オプション、すなわち、緩和ＧｅＳｎ層の上の厚い緩和ＳｉＧｅＳｎまたは歪ＳｉＧｅＳｎチャネルには、次のような重要な欠点がある。すなわち、（１）構造全体のバンドギャップは、不要な接合リークに少しつながり、（２）チャネルと基板との間には小さい伝導帯バンドオフセットが存在し、または伝導帯バンドオフセットが存在せず、悪化した短チャネル効果につながる。
【００５８】
特定の実施形態は、上記の課題のうち少なくとも１つを解決可能な解決手段に関する。ＳｉＧｅを含みかつチャネルの直下に配置された薄い歪量子バリア（ＳＱＢ）層は、所用の伝導帯バンドオフセットを提供し、これにより、良好な短チャネル効果につながる。さらに、一実施形態でのＳＱＢ層は、プレーナ型のｎ型ＦＥＴ構造およびｐ型ＦＥＴ構造の両方について、所用の伝導帯バンドオフセットを有する。
【００５９】
好都合なことに、ＳＱＢ層は、全体の接合リークの低下につながる下位の歪緩和バッファよりも大きいバンドギャップを有する。
【００６０】
一態様では、
半導体基板と、
Ｇｅを含む歪緩和バッファ（ＳＲＢ）層と、
ＳｉＧｅを含む歪量子バリア層（ＳＱＢ）層と、
Ｇｅを含むチャネル層とを備え、
歪量子バリア層は、歪緩和バッファ層とチャネル層との間に配置され、これら両方と物理的に接触し、
歪緩和バッファ層（ＳＲＢ）、歪量子バリア層およびチャネル層の組成は、歪量子バリア層とチャネル層との間に、少なくとも約０．４％の格子定数不整合度が存在するように選択されたｎ型ＦＥＴトランジスタについて説明している。
【００６１】
一実施形態で、半導体基板はシリコンである。
【００６２】
一実施形態で、歪緩和バッファ層とチャネル層はそれぞれ、約７５ａｔ％以上のＧｅ濃度を有する。したがって、これら両方が、Ｇｅリッチな層であり、あるいは特定の実施形態では、純粋なＧｅ層である。歪緩和層は、機械的応力と機械的歪みがほぼ存在しない層である。パターニングされまたはパターニングされない基板の組成と、成長する層の組成と、例えば成長温度のような成長プロセスのパラメータとに応じて、緩和が現れる前に一定の厚さが必要となる（臨界厚さ）。Ｓｉ基板の上に成長したＧｅリッチな層の場合、臨界厚さは約３０ｎｍ未満であると見積もられる。
【００６３】
また、歪緩和バッファ層および／またはチャネル層は、最大で約２５ａｔ％までＳｉを含むことができる。
【００６４】
特定の実施形態で、ＳＲＢ層とチャネルの組成は、例えばＳＲＢ層とチャネル層の両方がＳｉＧｅからなる（Ｇｅは約７５ａｔ％より大きい）実施形態において、類似、更には同一の場合もあり得る。共に同一の材料からなるＳＲＢ層とチャネル層は、より容易に製造できるという利点がある。
【００６５】
別の実施形態で、歪緩和バッファ層および／またはチャネル層は、さらにＳｎを含む。一実施形態で、ＳＲＢおよび／またはチャネルは、Ｓｎの濃度が約１０ａｔ％未満のＧｅＳｎまたはＳｉＧｅＳｎを含む。
【００６６】
一例で、ＳＲＢはＧｅＳｎを含み、チャネル層はＳｉＧｅ、ＧｅＳｎまたはＳｉＧｅＳｎを含み、これらの組成はそれぞれ約７５ａｔ％以上のＧｅ濃度を有する。ＧｅＳｎの場合、Ｇｅの濃度は最大で約９０ａｔ％まで大きくなる。
【００６７】
別の実施形態で、歪量子バリア層は、量子井戸閉じ込めのための歪み層である。一実施形態で、ＳＱＢ層は、ＳｉＧｅを含み、より好ましくはＳｉＧｅとドーパントとからなる。ＳＱＢ層中のＧｅ濃度は約５０ａｔ％から約９０ａｔ％である。特に、Ｇｅ濃度は約６０ａｔ％から約８０ａｔ％でもよく、とりわけ約６５ａｔ％から約７５ａｔ％でもよい。ＳＱＢ層は、上記濃度範囲内でＳｉとＧｅのみを含み、例えば典型的なドーパントレベル濃度（約１ａｔ％）にあるドーパント以外の元素を含まなくてもよい。
【００６８】
さらに、ＳＱＢ層の最適な組成は、約０．４％（約０．３ｎｍ）の格子定数不整合度がＳＱＢ層とチャネル層との間に導入されるように、チャネル層の組成に応じて選択される。格子定数不整合度は、緩和状態での対応するブランケット(blanket)層で知られているように、種々の組成についての格子定数の絶対値に基づいて評価される。
【００６９】
チャネル層がＧｅまたはＳｉＧｅ（Ｇｅは約７５ａｔ％より大きい）を含む例で、ＳＱＢ層中での約６５ａｔ％から約９０ａｔ％のＧｅの濃度が最適である。なぜなら、それは最大のバンドオフセット約１００ｍＶにつながるからである。チャネル層がドーパントを除いてＧｅまたはＳｉＧｅ以外の元素を含まない場合、指標となる経験則として、ＳＲＢ層のＧｅ濃度とチャネル層（ＳＲＢ層の上位の）のＧｅ濃度との間に約１０ａｔ％の差が存在することが最適であると考えられている。
【００７０】
チャネル層がＧｅＳｎ（Ｇｅは約７５ａｔ％より大きい）を含む例で、Ｓｎが格子定数を低下させる効果を考慮すると、下位のＳＱＢの最適なＧｅ濃度は低く、すなわち約５０ａｔ％から約７０ａｔ％低い。
【００７１】
ＳｉＧｅのＳＱＢ層のバンドギャップの場合、約１ｅＶが予測され、これはＧｅ／ＧｅＳｎ層の場合の０．６７ｅＶ以下よりも充分に大きい。
【００７２】
一実施形態で、ＳＱＢ層の厚さは、ＳＱＢ層が歪んだ状態を維持し、応力緩和に起因する欠陥の形成を妨げるように、約３ｎｍから約３０ｎｍの間で選択される。当業者に知られているように、一実施形態でのトレンチ（凹部）内で成長した層の緩和挙動は、臨界厚さをより直接的に見積もることができる、ブランケット基板の上に堆積した層の場合とは異なる。
【００７３】
本開示の幾つかの実施形態で、歪緩和バッファ層、歪量子バリア層および場合によってチャネル層は、約１ａｔ％のドーパントレベル濃度でドーパントを含んでもよい。
【００７４】
さらに、一実施形態でのデバイスは、ゲルマニウム、または、歪緩和バッファ層のＳｉ濃度より低いＳｉ濃度を有するＳｉＧｅからなる、隆起した(elevated)ソースとドレインを備えることができる。
【００７５】
一実施形態で、歪緩和バッファ層は、複数のサブ層を含む。ＳＲＢ層またはその種々のサブ層内で、典型的には、基板と接するＳＲＢ層の底部でのＳｉリッチなＳｉＧｅから、ＳＱＢ層との界面でのＧｅリッチなＳｉＧｅ界面まで、Ｇｅ濃度の勾配をエピタキシャル成長で導入できる。
【００７６】
図７（Ａ）は、本開示の一実施形態に係るプレーナ型デバイスの、チャネルに沿った断面図を概略的に示す。（１）は基板、（２）はＳＲＢ層、（４）はＳＱＢ層、（５）はチャネル層、（６）は隆起したＳ／Ｄ、（７’）はゲートメタル、（８）はスペーサ、（９）はゲート充填材(gate fill)である。
【００７７】
プレーナ型構造の例で、チャネル層は、約３ｎｍから約２０ｎｍの厚さを有する。
【００７８】
図７（Ｂ）は、本開示の一実施形態に係るＦｉｎＦＥＴデバイスの、フィンと交差する断面図を概略的に示す。（１）は基板、（２）はＳＲＢ層、（３）は分離部(isolation)、（４）はＳＱＢ層、（５）はチャネル層、（７’’）はゲートメタルである。
【００７９】
ＦｉｎＦＥＴ構造の例で、歪量子バリア層（４）は、ゲート電極（７’’）の最下部の約１０ｎｍ下に配置されてもよい。
【００８０】
また、ＦｉｎＦＥＴ構造の例で、チャネル層は、約１０ｎｍから約５０ｎｍの厚さを有する。
【００８１】
第２の態様では、
（ａ）パターニングされた半導体基板を準備する工程であって、当該半導体基板は、底部で半導体基板を露出させる凹部を有し、かつ、絶縁対材料を含む側壁を有するようにした工程、続いて、
（ｂ）Ｇｅを含む歪緩和バッファＳＲＢ層をエピタキシャル成長によって凹部内に形成する工程、続いて、
（ｃ）歪緩和バッファ層の上位にあって歪緩和バッファ層に接し、かつＳｉＧｅを含む歪量子バリアＳＱＢ層をエピタキシャル成長によって形成する工程と、続いて、
（ｄ）歪量子バリア層の上位にあって歪量子バリア層に接し、かつＧｅを含むチャネル層をエピタキシャル成長によって形成する工程とを含み、
（ｅ）歪緩和バッファ層、歪量子バリア層およびチャネル層の組成は、歪量子バリア層とチャネル層との間に、少なくとも約０．４％の格子定数不整合度が存在するように選択されるようにした、ｎ型ＦＥＴトランジスタを製造する方法について説明している。
【００８２】
一実施形態で、歪み緩和バッファ層は、凹部内でエピタキシャル成長し、これにより最初の凹部を完全に充填すると共に過成長させる(overgrow)。次に、ウェル(well)の注入を実施できる。次に、歪量子バリア層を形成する前に、最初の凹部よりも深さが小さい第２の凹部が残るように、歪緩和バッファに部分的にくぼみ形成する(recess back)（エッチバックする）。したがって、ＳＲＢは、最初の凹部を部分的にのみ充填し、ＳＱＢ層とチャネル層を成長させた後に、最初の凹部を再度完全に充填する。
【００８３】
一実施形態では、エピタキシャル反応器内でインサイチュに（真空破壊なく）歪量子バリア層とチャネル層をエピタキシャル成長させる。ＳＲＢ層をエッチバックするプロセスは、ＳＱＢ層を成長させる直前に、エピタキシャル反応器内でインサイチュに実施してもよい。
【００８４】
一実施形態で、歪緩和バッファ層、量子バリア層およびチャネル層は、インサイチュドーピングによるエピタキシャル成長中、またはエピタキシャル成長後の注入のいずれかによって導入されるドーパントを含んでもよい。
【００８５】
具体例で、Ｓｉ基板と、Ｓｉ基板の上のＳＲＢ層と、チャネル層とを備え、ＳＲＢ層とチャネル層の両方がＧｅからなり、かつドーパントを含んでもよいｎ型ＦＥＴトランジスタについて説明する。さらに、トランジスタは、ＳＲＢ層とチャネル層との間に挟持され、これら両方と物理的に接触するＳＱＢ層を備える。ＳＱＢ層は、ＳｉＧｅ（約７５ａｔ％のＧｅを含む）を含み、さらにドーパントを含んでもよい。この例のデバイスは、より大きいＳＱＢ層のバンドギャップの存在に起因して、低下した接合リークという利点を有する。
【００８６】
別の具体例で、Ｓｉ基板と、最大で約１０ａｔ％のＳｎを含むＧｅＳｎからなり、Ｓｉ基板の上のＳＲＢ層とを備え、さらにドーパントを含んでもよいｎ型ＦＥＴトランジスタについて説明する。さらに、トランジスタは、ＧｅＳｎ（Ｓｎは約１０ａｔ％より少ない）またはＳｉＧｅ（Ｓｎは約７５ａｔ％より多い）からなるチャネル層を備え、ドーパントを含んでもよい。さらに、トランジスタは、ＳＲＢ層とチャネル層との間に挟持され、これら両方と物理的に接触するＳＱＢ層を備える。ＳＱＢ層は、ＳｉＧｅ（約６０ａｔ％から約７０ａｔ％のＧｅを含む）を含み、さらにドーパントを含んでもよい。この例のデバイスは、ＳＱＢの存在に起因して、低下した接合リークという利点を有する。さらに、トランジスタは、増大した移動度、およびチャネルに存在する引張歪みに起因した高いオン電流という利点を有する。
【００８７】
本発明の第１と第２の態様の実施形態では、次のような発明の特徴を開示する。
【００８８】
半導体基板と、Ｇｅを含む歪緩和バッファ層と、ＳｉＧｅを含む歪量子バリア層と、Ｇｅを含むチャネル層とを備えたｎ型ＦＥＴトランジスタであり、歪量子バリア層は、歪緩和バッファ層とチャネル層との間に配置され、これら両方と物理的に接触し、歪緩和バッファ層、歪量子バリア層およびチャネル層の組成は、歪量子バリア層とチャネル層との間に、少なくとも約０．４％の格子定数不整合度が存在するように選択されている。
【００８９】
上記ｎ型ＦＥＴトランジスタで、歪緩和バッファ層とチャネル層のそれぞれが、約７５ａｔ％以上のＧｅ濃度を有する。
【００９０】
上記のいずれかのｎ型ＦＥＴトランジスタで、歪緩和バッファ層および／またはチャネル層は、さらにＳｉを含む。
【００９１】
上記のいずれかのｎ型ＦＥＴトランジスタで、歪緩和バッファ層および／またはチャネル層は、さらにＳｎを含む。
【００９２】
上記ｎ型ＦＥＴトランジスタで、Ｓｎの濃度は約１０ａｔ％未満である。
【００９３】
上記のいずれかのｎ型ＦＥＴトランジスタで、量子バリア層は、約５０ａｔ％から約９０ａｔ％、特に約６０ａｔ％から約８０ａｔ％、とりわけ約６５ａｔ％から約７５ａｔ％のＧｅ濃度を有するＳｉＧｅを含む。
【００９４】
上記ｎ型トランジスタで、歪量子バリア層は、約３ｎｍから約３０ｎｍの厚さを有する。
【００９５】
上記のいずれかのｎ型ＦＥＴトランジスタで、歪緩和バッファ、量子バリア層およびチャネル層の１つ以上はドーパントを含む。
【００９６】
上記のいずれかのｎ型ＦＥＴトランジスタは、さらに、Ｇｅ、または、歪緩和バッファのＳｉ濃度より低いＳｉ濃度を有するＳｉＧｅを含む、隆起したソース領域とドレイン領域を備える。
【００９７】
上記のいずれかのｎ型ＦＥＴトランジスタで、歪緩和バッファ層は、複数のサブ層を含み、かつ／または、歪み緩和バッファは、基板との界面でＧｅ濃度が最低となるようなＧｅ濃度の勾配を有する。
【００９８】
上記のいずれかのｎ型ＦＥＴトランジスタで、トランジスタは、プレーナ型構造を有する。
【００９９】
上記のいずれかのｎ型ＦＥＴトランジスタで、チャネル層は、約３ｎｍから約２０ｎｍの厚さを有する。
【０１００】
上記ｎ型ＦＥＴトランジスタで、トランジスタは、ＦｉｎＦＥＴ構造を有する。
【０１０１】
上記ｎ型ＦＥＴトランジスタで、トランジスタはＦｉｎＦＥＴ構造を有し、チャネル層は約１０ｎｍから約５０ｎｍの厚さを有する。
【０１０２】
ｎ型ＦＥＴトランジスタを製造する方法は、ａ）パターニングされた半導体基板を準備する工程であって、当該半導体基板は、底部で半導体基板を露出させる凹部を有し、かつ、絶縁対材料を含む側壁を有するようにした工程、次に、ｂ）Ｇｅを含む歪緩和バッファ層をエピタキシャル成長によって凹部内に形成する工程、次に、ｃ）歪緩和バッファ層の上位にあって歪緩和バッファ層に接し、かつＳｉＧｅを含む歪量子バリア層をエピタキシャル成長によって形成する工程と、次に、ｄ）歪量子バリア層の上位にあって歪量子バリア層に接し、かつＧｅを含むチャネル層をエピタキシャル成長によって形成する工程とを含み、ｅ）歪緩和バッファ層、歪量子バリア層およびチャネル層の組成は、歪量子バリア層とチャネル層との間に、少なくとも約０．４％の格子定数不整合度が存在するように選択されている。
【０１０３】
上記の方法のプロセス（ｂ）で、歪緩和バッファ層は歪み量子層の形成前に凹部を充填および過成長させ、それを部分的にエッチバックして第２の凹部を作成する。
【０１０４】
上記の方法で、歪緩和バッファ層とチャネル層は、約７５ａｔ％以上のＧｅ濃度を有する。
【０１０５】
上記方法で、歪緩和バッファ層とチャネル層の少なくとも一方は、さらにＳｉを含む。
【０１０６】
上記方法で、歪緩和バッファ層とチャネル層の少なくとも一方は、さらにＳｎを含む。
【０１０７】
上記方法で、Ｓｎの濃度は約１０ａｔ％未満である。
【０１０８】
上記方法で、量子バリア層は、Ｇｅ濃度が約５０ａｔ％から約９０ａｔ％、特に約６０ａｔ％から約８０ａｔ％、とりわけ約６５ａｔ％から約７５ａｔ％であるＳｉＧｅを含む。
【０１０９】
上記方法で、歪緩和バッファ、量子バリア層およびチャネル層の１つ以上は、インサイチュドーピングによるエピタキシャル成長中、またはエピタキシャル成長後の注入のいずれかによって導入されるドーパントを含む。
【０１１０】
上記方法で、歪み緩和バッファ層は、複数のサブ層を含み、かつ／または歪緩和バッファは、基板との界面でＧｅ濃度が最低となるようなＧｅ濃度の勾配を有する。
【０１１１】
先の説明は、本発明の特定の実施形態について詳細に説明している。しかし、文章中でいかに詳細に先の説明がなされていようと、本発明を多くの方法で実施できることが理解されるであろう。本発明の特定の特徴または態様を説明する場合の特定の用語の使用は、その用語が本明細書内で再定義され、当該用語に関連する本発明の特徴または態様のいずれかの特定の特性を含むように制限されることを意味する、と解釈すべきでないことに留意する必要がある。
【０１１２】
上記の詳細な説明は、種々の実施形態に適用される本発明の新規な特徴を示し、説明し、指摘してきたが、当業者によって、図示したデバイスまたはプロセスの形態と細部における種々の省略、置換および変更が、本発明から逸脱することなくなされることが理解されるであろう。
【図１Ａ】
2014045170.tif 000003
【図１Ｂ】
2014045170.tif 000004
【図２Ａ】
2014045170.tif 000005
【図２Ｂ】
2014045170.tif 000006
【図３】
2014045170.tif 000007
【図４】
2014045170.tif 000008
【図５】
2014045170.tif 000009
【図６】
2014045170.tif 000010
【図７】
2014045170.tif 000011
【外国語明細書】
2014045170.tif 000012
2014045170.tif 000013
2014045170.tif 000014
2014045170.tif 000015
2014045170.tif 000016
2014045170.tif 000017
2014045170.tif 000018
2014045170.tif 000019
2014045170.tif 000020
2014045170.tif 000021
2014045170.tif 000022
2014045170.tif 000023
2014045170.tif 000024
2014045170.tif 000025
2014045170.tif 000026
2014045170.tif 000027
2014045170.tif 000028
2014045170.tif 000029
2014045170.tif 000030
2014045170.tif 000031
2014045170.tif 000032
2014045170.tif 000033
2014045170.tif 000034
2014045170.tif 000035
2014045170.tif 000036
2014045170.tif 000037
2014045170.tif 000038
2014045170.tif 000039
2014045170.tif 000040
2014045170.tif 000041
2014045170.tif 000042